(57)【要約】【課題】要求される分離性能を十分に確保できながら、血液のろ過時間の低減を図ることができる血液フィルターを提供すること。【解決手段】血液フィルターに、ガラス不織布と、ガラス不織布に付着する血球凝集剤とを備える。そして、ガラス不織布の厚みに対するガラス不織布の圧力損失値を、１２０Ｐａ／ｍｍ以上１５００Ｐａ／ｍｍ以下とし、ガラス不織布が含有するガラス繊維１００質量部に対する血球凝集剤の付着量を、０．１質量部以上６．６質量部以下とする。【選択図】図１
2020085887.tif 000002
【特許請求の範囲】
【請求項１】
ガラス不織布と、
前記ガラス不織布に付着する血球凝集剤と、を備え、
前記ガラス不織布の厚みに対する前記ガラス不織布の圧力損失値は、１２０Ｐａ／ｍｍ以上１５００Ｐａ／ｍｍ以下であり、
前記血球凝集剤の付着量は、前記ガラス不織布が含有するガラス繊維１００質量部に対して、０．１質量部以上６．６質量部以下であることを特徴とする、血液フィルター。
【請求項２】
前記ガラス不織布に対する前記血球凝集剤の付着量は、下記式（１）および下記式（２）を満たすことを特徴とする、請求項１に記載の血液フィルター
ｙ≧−０．０００１ｘ＋０．３    （１）
ｙ≦−０．００５ｘ＋７．６      （２）
（式（１）および（２）中、ｙは、前記ガラス不織布が含有するガラス繊維１００質量部に対する前記血球凝集剤の付着量［質量部］を示す。ｘは、前記ガラス不織布の厚みに対する前記ガラス不織布の圧力損失値［Ｐａ／ｍｍ］を示す。）。
【発明の詳細な説明】
【技術分野】
【０００１】
本発明は、血液フィルターに関する。
【背景技術】
【０００２】
従来、血液を遠心分離機により血球と血漿とに分離した後、血漿を種々の血液検査に用いることが知られている。しかし、血液を遠心分離機により分離することは煩雑であり、より簡易な方法により血液を血球と血漿とに分離することが望まれている。
【０００３】
そこで、血液フィルターにより、血液をろ過して、血球を除去するとともに血漿を分離することが検討されている。
【０００４】
そのような血液フィルターとして、例えば、平均直径０．２〜５μを有するガラス繊維の、密度０．１〜０．５ｇ／ｃｍ３の層よりなるガラス繊維層が提案されている（例えば、特許文献１参照。）。
【先行技術文献】
【特許文献】
【０００５】
【特許文献１】特開平８−５４３８７号公報
【発明の概要】
【発明が解決しようとする課題】
【０００６】
近年、血液検査に要する検査時間の短縮が望まれており、血液フィルターによる血液のろ過時間の低減が望まれている。しかし、特許文献１に記載のガラス繊維層では、血液のろ過速度の向上には限度があり、血液のろ過時間を低減することは困難である。
【０００７】
本発明は、要求される分離性能を十分に確保できながら、血液のろ過時間の低減を図ることができる血液フィルターを提供する。
【課題を解決するための手段】
【０００８】
本発明［１］は、ガラス不織布と、前記ガラス不織布に付着する血球凝集剤と、を備え、前記ガラス不織布の厚みに対する前記ガラス不織布の圧力損失値は、１２０Ｐａ／ｍｍ以上１５００Ｐａ／ｍｍ以下であり、前記血球凝集剤の付着量は、前記ガラス不織布が含有するガラス繊維１００質量部に対して、０．１質量部以上６．６質量部以下である、血液フィルターを含む。
【０００９】
本発明［２］は、前記ガラス不織布に対する前記血球凝集剤の付着量は、下記式（１）および下記式（２）を満たす、上記［１］に記載の血液フィルターを含む。
【００１０】
ｙ≧−０．０００１ｘ＋０．３      （１）
ｙ≦−０．００５ｘ＋７．６      （２）
（式（１）および（２）中、ｙは、前記ガラス不織布が含有するガラス繊維１００質量部に対する前記血球凝集剤の付着量［質量部］を示す。ｘは、前記ガラス不織布の厚みに対する前記ガラス不織布の圧力損失値［Ｐａ／ｍｍ］を示す。）
【発明の効果】
【００１１】
本発明の血液フィルターでは、ガラス不織布の厚みに対するガラス不織布の圧力損失値（以下、圧力損失／厚みとする。）が上記下限以上、かつ、ガラス繊維に対する血球凝集剤の付着量（以下、凝集剤付着量とする。）が上記下限以上であるので、血液フィルターの分離性能を十分に確保することができる。
【００１２】
また、ガラス不織布における圧力損失／厚みが上記上限以下、かつ、凝集剤付着量が上記上限以下であるので、血液フィルターにおける血液のろ過速度の向上を図ることができる。
【００１３】
その結果、優れた分離性能を確保できながら、血液のろ過時間の低減を図ることができる。
【図面の簡単な説明】
【００１４】
【図１】各実施例および各比較例の血液フィルターにおける、ガラス不織布の厚みに対するガラス不織布の圧力損失値（圧力損失／厚み）と、ガラス繊維１００質量部に対する血球凝集剤の付着量（凝集剤付着量）との相関を示すグラフを示す。
【発明を実施するための形態】
【００１５】
＜血液フィルター＞
血液フィルターは、血液をろ過することにより、血液から血球を除去して血漿を分離可能である。血液フィルターは、ガラス不織布と、ガラス不織布に付着する血球凝集剤とを備える。
【００１６】
ガラス不織布は、ガラス繊維が互いに絡み合って形成されるシート形状（平板形状）を有し、具体的には、所定の厚みを有し、前記厚み方向と直交する方向に延びる。ガラス不織布は、互いに絡み合うガラス繊維と、そのガラス繊維の間に位置する空隙とを備える。空隙は、ガラス不織布におけるガラス繊維以外の空間部分であり、ガラス不織布の表面および裏面において、ガラス不織布の外部空間と連通するように開口している。
【００１７】
また、ガラス不織布は、ガラス繊維を互いに結合させるバインダをさらに含有することができる。
【００１８】
バインダとして、例えば、後述するカチオン性ポリマーを除く合成樹脂が挙げられ、具体的には、熱硬化性樹脂（例えば、エポキシ樹脂、ウレタン樹脂、メラミン樹脂、フェノール樹脂など）、熱可塑性樹脂（例えば、アクリル樹脂、酢酸ビニル樹脂、エチレン−酢酸ビニル共重合体（ＥＶＡ）、塩化ビニル樹脂など）などが挙げられる。
【００１９】
バインダは、単独使用または２種以上併用することができる。バインダのなかでは、好ましくは、アクリル樹脂が挙げられる。
【００２０】
バインダの含有割合は、ガラス繊維１００質量部に対して、例えば、１．０質量部以上、好ましくは、３．０質量部以上、例えば、１０．０質量部以下、好ましくは、８．０質量部以下である。
【００２１】
このようなガラス不織布におけるガラス繊維の平均径は、例えば、０．１μｍ以上、好ましくは、０．２μｍ以上、例えば、１０μｍ以下、好ましくは、５μｍ以下である。
【００２２】
ガラス不織布の目付量は、例えば、１０ｇ／ｍ２以上、好ましくは、２０ｇ／ｍ２以上、例えば、３００ｇ／ｍ２以下、好ましくは、１５０ｇ／ｍ２以下である。
【００２３】
ガラス不織布の圧力損失値は、例えば、２０Ｐａ以上、好ましくは、３０Ｐａ以上、さらに好ましくは、５０Ｐａ以上、例えば、６００Ｐａ以下、好ましくは、３５０Ｐａ以下である。なお、圧力損失値は、後述する実施例に記載の方法に準拠して測定できる（以下同様）。
【００２４】
ガラス不織布の厚みは、例えば、０．０５ｍｍ以上、好ましくは、０．１０ｍｍ以上、例えば、１．０ｍｍ以下、好ましくは、０．７０ｍｍ以下である。なお、ガラス不織布の厚みは、ＪＩＳ  Ｐ８１１８に記載の方法に従い、マイクロメータにより測定できる。
【００２５】
また、ガラス不織布における圧力損失／厚みは、ガラス不織布の粗さの指標であって、１２０Ｐａ／ｍｍ以上、好ましくは、２００Ｐａ／ｍｍ以上、さらに好ましくは、４００Ｐａ／ｍｍ以上、とりわけ好ましくは、５００Ｐａ／ｍｍ以上、１５００Ｐａ／ｍｍ以下、好ましくは、１１５０Ｐａ／ｍｍ以下、さらに好ましくは、１０００Ｐａ／ｍｍ以下である。
【００２６】
圧力損失／厚みが上記下限以上であれば、血液フィルターの分離性能の向上を確実に図ることができ、圧力損失／厚みが上記上限以下であれば、血液フィルターによる血液のろ過時間の低減を確実に図ることができる。
【００２７】
血球凝集剤は、血液中の血球を凝集可能であり、血球の凝集体と血漿とを分離させる。血球凝集剤は、ガラス不織布のバインダ中に含浸されていてもよく、ガラス繊維の表面に付着していてもよい。
【００２８】
血球凝集剤として、例えば、カチオン性ポリマーなどが挙げられる。カチオン性ポリマーは、カチオン性基を有する重合体であって、カチオン性基として、例えば、アミノ基および／または第四級アンモニウム塩基を有する。
【００２９】
そのようなカチオン性ポリマーとして、例えば、アミノ基含有ポリマー、第四級アンモニウム塩基含有ポリマー、アミノ基・第四級アンモニウム塩基併有ポリマーなどが挙げられる。
【００３０】
アミノ基含有ポリマーとして、例えば、ポリリジン（例えば、ポリ−Ｌ−リジン、ポリ−Ｄ−リジン、ポリ−Ｄ，Ｌ−リジンなど）、ポリアリルアミン、ポリアラニン、ポリ（Ｎ，Ｎ−ジメチルアミノエチル（メタ）アクリレート）、Ｎ，Ｎ−ジメチルアミノエチル（メタ）アクリレートとメチル（メタ）アクリレートとの共重合体、ポリエチレンイミンなどが挙げられる。なお、（メタ）アクリレートは、メタクリレートおよび／またはアクリレートを含む。
【００３１】
第四級アンモニウム塩基含有ポリマーとして、例えば、ポリ（ジアリルジメチルアンモニウムクロライド）、ポリ（１，１−ジメチル−３，５−ジメチレンピペリジニウムクロライド）などが挙げられる。
【００３２】
アミノ基・第四級アンモニウム塩基併有ポリマーとして、例えば、ポリ（ジアリルジメチルアンモニウムクロライド）とアクリルアミドとの共重合体などが挙げられる。
【００３３】
カチオン性ポリマーのなかでは、好ましくは、第四級アンモニウム塩基含有ポリマーが挙げられ、さらに好ましくは、ポリ（ジアリルジメチルアンモニウムクロライド）が挙げられる。
【００３４】
カチオン性ポリマーの重量平均分子量（Ｍｗ）は、例えば、１０万以上、好ましくは、４０万以上、例えば、１０００万以下、好ましくは、４００万以下、さらに好ましくは、１００万以下である。なお、重量平均分子量は、ＧＰＣ（ゲル・パーミエーション・クロマトグラフ）により測定し、標準ポリエチレングリコール換算により算出できる（以下同様）。
【００３５】
このようなカチオン性ポリマーは、市販品を用いることができる。カチオン性ポリマーの市販品として、例えば、ユニセンスＦＰＡ−１００１Ｌ（ポリ（ジアリルジメチルアンモニウムクロライド）、Ｍｗ：５０万、センカ社製）、ユニセンスＦＰＡ−１００２Ｌ（ポリ（ジアリルジメチルアンモニウムクロライド）、Ｍｗ：９０万、センカ社製）、Ｃ５０８（ポリ（ジアリルジメチルアンモニウムクロライド）、Ｍｗ：３５０万、ＭＴアクアポリマー社製）などが挙げられる。
【００３６】
このような血球凝集剤は、単独使用または２種以上併用することができる。
【００３７】
血球凝集剤の付着量（凝集剤付着量）は、ガラス不織布が含有するガラス繊維１００質量部に対して、０．１質量部以上、好ましくは、０．５質量部以上、６．６質量部以下、好ましくは、５．０質量部以下、さらに好ましくは、４．５質量部以下である。なお、凝集剤付着量は、後述する実施例に記載の方法に準拠して測定できる（以下同様）。
【００３８】
凝集剤付着量が上記下限以上であれば、血液フィルターの分離性能の向上を確実に図ることができ、凝集剤付着量が上記上限以下であれば、血液フィルターによる血液のろ過時間の低減を確実に図ることができる。
【００３９】
つまり、ガラス不織布における圧力損失／厚みが上記の範囲であり、かつ、凝集剤付着量が上記の範囲であれば、血液フィルターの分離性能の向上を図ることができながら、血液フィルターによる血液のろ過時間の低減を図ることができる。
【００４０】
また、上記した凝集剤付着量の範囲において、ガラス不織布における圧力損失／厚みを高くすれば、凝集剤付着量を少なくし、ガラス不織布における圧力損失／厚みを低くすれば、凝集剤付着量を多くするように調整することにより、優れた分離性能およびろ過時間の低減をバランスよく確保することができる。
【００４１】
具体的には、ガラス不織布における圧力損失／厚みが１０００Ｐａ／ｍｍ以上１５００Ｐａ／ｍｍ以下であると、凝集剤付着量は、好ましくは、０．１質量部以上２質量部以下である。また、ガラス不織布における圧力損失／厚みが６００Ｐａ／ｍｍ以上１０００Ｐａ／ｍｍ未満であると、凝集剤付着量は、好ましくは、０．５質量部以上４．５質量部以下である。また、ガラス不織布における圧力損失／厚みが２００Ｐａ／ｍｍ以上６００Ｐａ／ｍｍ未満であると、凝集剤付着量は、好ましくは、１．０質量部以上６．６質量部以下、さらに好ましくは、５．５質量部以下である。また、ガラス不織布における圧力損失／厚みが１２０Ｐａ／ｍｍ以上２００Ｐａ／ｍｍ未満であると、凝集剤付着量は、好ましくは、１．４質量部以上６．６質量部以下である。
【００４２】
また、凝集剤付着量が一定であり、かつ、ガラス不織布における圧力損失／厚みが高くなると、血液のろ過時間が増加（血液のろ過速度が低下）する傾向がある。そのため、凝集剤付着量は、さらに好ましくは、圧力損失／厚みを考慮して、下記式（１）および下記式（２）を満たすように設定される。
【００４３】
ｙ≧−０．０００１ｘ＋０．３    （１）
ｙ≦−０．００５ｘ＋７．６      （２）
（式（１）および式（２）中、ｙは、ガラス不織布が含有するガラス繊維１００質量部に対する血球凝集剤の付着量［質量部］を示す。ｘは、ガラス不織布の厚みに対するガラス不織布の圧力損失値［Ｐａ／ｍｍ］を示す。）
上記式（１）は、凝集剤付着量の下限を示し、上記式（２）は、凝集剤付着量の上限を示す。凝集剤付着量が上記式（１）および上記式（２）を満たせば、優れた分離性能およびろ過時間の低減をより一層バランスよく確保することができる。
【００４４】
また、凝集剤付着量は、とりわけ好ましくは、下記式（３）を満たす。
【００４５】
ｙ≦−０．００７ｘ＋８．０      （３）
（式（３）中、ｘおよびｙは、上記式（１）のｘおよびｙと同義である。）
上記式（３）は、凝集剤付着量の上限を示す。凝集剤付着量が上記式（３）を満たせば、ろ過時間の低減をより一層確実に図ることができる。
【００４６】
＜血液フィルターの製造方法＞
次に、血液フィルターの製造方法について説明する。
【００４７】
血液フィルターを製造するには、まず、上記したガラス不織布を準備する。なお、ガラス不織布には、必要に応じて、上記したバインダが、上記した含有割合となるように含浸されていてもよい。
【００４８】
次いで、上記した血球凝集剤が溶解および／または分散される凝集剤液を準備し、ガラス不織布を凝集剤液に浸漬する。
【００４９】
凝集剤液は、上記した血球凝集剤と、溶媒とを含有する。
【００５０】
溶媒として、例えば、水、メタノールなどが挙げられ、好ましくは、水が挙げられる。溶媒は、単独使用または２種以上併用することができる。溶媒が水である場合、凝集剤液は、血球凝集剤が水に溶解された凝集剤水溶液として準備される。
【００５１】
凝集剤液に対するガラス不織布の浸漬温度は、例えば、５℃以上、好ましくは、１５℃以上、例えば、５０℃以下、好ましくは、３０℃以下である。
【００５２】
凝集剤液に対するガラス不織布の浸漬時間は、例えば、３０秒以上、好ましくは、１分以上、例えば、１０分以下、好ましくは、５分以下である。
【００５３】
凝集剤液における血球凝集剤の濃度は、例えば、０．００１質量％以上、好ましくは、０．００５質量％以上、例えば、２．０質量％以下、好ましくは、０．５質量％以下である。
【００５４】
凝集剤液の濃度および／または浸漬時間（とりわけ凝集剤液の濃度）を上記の範囲で調整することにより、凝集剤付着量を適宜調整することができる。
【００５５】
なお、血球凝集剤が常温（２３℃）において液状である場合、ガラス不織布を常温液状の血球凝集剤に直接浸漬することもできる。
【００５６】
次いで、ガラス不織布を凝集剤液から取り出し、必要に応じて乾燥させる。
【００５７】
以上によって、血球凝集剤がガラス不織布に付着して、血液フィルターが製造される。
【００５８】
このような血液フィルターでは、ガラス不織布における圧力損失／厚みが上記下限以上、かつ、凝集剤付着量が上記下限以上である。そのため、血液フィルターの分離性能を十分に確保することができる。
【００５９】
また、ガラス不織布における圧力損失／厚みが上記上限以下、かつ、凝集剤付着量が上記上限以下である。そのため、血液フィルターにおける血液のろ過速度の向上を図ることができる。
【００６０】
つまり、上記した血液フィルターでは、要求される分離性能を十分に確保できながら、血液のろ過速度の向上を図ることができる。
【００６１】
また、血液フィルターは、単独で使用することもでき、血液フィルターに他のフィルター（例えば、樹脂からなる多孔質膜など）を積層して使用することもできる。
【００６２】
また、血液フィルターは、種々の目的のための血液ろ過に好適に利用することができる。血液フィルターの用途として、例えば、遺伝子検査用血液フィルター、感染病検査用血液フィルター、生化学検査用血液フィルター、微生物学検査用血液フィルターなどが挙げられる。
【実施例】
【００６３】
以下に、実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限（「以下」、「未満」として定義されている数値）または下限（「以上」、「超過」として定義されている数値）に代替することができる。
する。
【００６４】
＜ガラス不織布の準備＞
ガラス繊維、および、バインダとしてのアクリル樹脂の水分散液を準備して、湿式抄紙法により、ガラス不織布Ａ〜Ｊを調製した。
【００６５】
ガラス不織布Ａにおけるガラス繊維の平均径は、２．７μｍであり、バインダの含有割合は、ガラス繊維１００質量部に対して、５．７質量部であった。ガラス不織布Ａの目付量は、５２ｇ／ｍ２であった。
【００６６】
ガラス不織布Ｂにおけるガラス繊維の平均径は、３．４μｍであり、バインダの含有割合は、ガラス繊維１００質量部に対して、５．５質量部であった。ガラス不織布Ｂの目付量は、５５ｇ／ｍ２であった。
【００６７】
ガラス不織布Ｃにおけるガラス繊維の平均径は、１．９μｍであり、バインダの含有割合は、ガラス繊維１００質量部に対して、５．５質量部であった。ガラス不織布Ｃの目付量は、５２ｇ／ｍ２であった。
【００６８】
ガラス不織布Ｄにおけるガラス繊維の平均径は、２．７μｍであり、バインダの含有割合は、ガラス繊維１００質量部に対して、６．０質量部であった。ガラス不織布Ｄの目付量は、３１ｇ／ｍ２であった。
【００６９】
ガラス不織布Ｅにおけるガラス繊維の平均径は、２．７μｍであり、バインダの含有割合は、ガラス繊維１００質量部に対して、５．９質量部であった。ガラス不織布Ｅの目付量は、１０１ｇ／ｍ２であった。
【００７０】
ガラス不織布Ｆにおけるガラス繊維の平均径は、１．５μｍであり、バインダの含有割合は、ガラス繊維１００質量部に対して、６．７質量部であった。ガラス不織布Ｆの目付量は、５８ｇ／ｍ２であった。
【００７１】
ガラス不織布Ｇにおけるガラス繊維の平均径は、１．７μｍであり、バインダの含有割合は、ガラス繊維１００質量部に対して、５．８質量部であった。ガラス不織布Ｇの目付量は、５１ｇ／ｍ２であった。
【００７２】
ガラス不織布Ｈにおけるガラス繊維の平均径は、４．０μｍであり、バインダの含有割合は、ガラス繊維１００質量部に対して、５．９質量部であった。ガラス不織布Ｈの目付量は、５４ｇ／ｍ２であった。
【００７３】
ガラス不織布Ｉにおけるガラス繊維の平均径は、３．５μｍであり、バインダの含有割合は、ガラス繊維１００質量部に対して、５．４質量部であった。ガラス不織布Ｉの目付量は、５５ｇ／ｍ２であった。
【００７４】
ガラス不織布Ｊにおけるガラス繊維の平均径は、３．７μｍであり、バインダの含有割合は、ガラス繊維１００質量部に対して、５．３質量部であった。ガラス不織布Ｊの目付量は、５６ｇ／ｍ２であった。
【００７５】
また、ガラス不織布Ａ〜Ｊのそれぞれの厚みを、表１および表２に示す。
【００７６】
＜血球凝集剤水溶液（凝集剤液）の準備＞
ユニセンスＦＰＡ−１００１Ｌ（ポリ（ジアリルジメチルアンモニウムクロライド）、Ｍｗ：５０万、センカ社製）を水に溶解して、凝集剤液Ａ〜Ｃを準備した。凝集剤液Ａの濃度は、０．０５質量％、凝集剤液Ｂの濃度は、０．００５質量％、凝集剤液Ｃの濃度は、０．５質量％であった。
【００７７】
ユニセンスＦＰＡ−１００２Ｌ（ポリ（ジアリルジメチルアンモニウムクロライド）、Ｍｗ：５０万、センカ社製）を水に溶解して、凝集剤液Ｄを準備した。凝集剤液Ｄの濃度は、０．０５質量％であった。
【００７８】
Ｃ５０８（ポリ（ジアリルジメチルアンモニウムクロライド）、Ｍｗ：３５０万、ＭＴアクアポリマー社製）を水に溶解して、凝集剤液Ｅを準備した。凝集剤液Ｅの濃度は、０．０５質量％であった。
【００７９】
ユニセンスＦＰＡ−１００１Ｌ（ポリ（ジアリルジメチルアンモニウムクロライド）、Ｍｗ：５０万、センカ社製）を水に溶解して、凝集剤液Ｆを準備した。凝集剤液Ｆの濃度は、２．０質量％であった。
【００８０】
（実施例１）
ガラス不織布Ａを、常温（２３℃）において、凝集剤液Ａに１分間浸漬した。次いで、ガラス不織布Ａを凝集剤液Ａから取り出し、２３℃において乾燥させた。以上によって、血液フィルターを準備した。
【００８１】
（実施例２）
凝集剤液Ａを凝集剤液Ｂに変更したこと以外は、実施例１と同様にして、血液フィルターを準備した。
【００８２】
（実施例３）
凝集剤液Ａを凝集剤液Ｃに変更したこと以外は、実施例１と同様にして、血液フィルターを準備した。
【００８３】
（実施例４）
凝集剤液Ａを凝集剤液Ｄに変更したこと以外は、実施例１と同様にして、血液フィルターを準備した。
【００８４】
（実施例５）
凝集剤液Ａを凝集剤液Ｅに変更したこと以外は、実施例１と同様にして、血液フィルターを準備した。
【００８５】
（実施例６〜９）
ガラス不織布Ａをガラス不織布Ｂ〜Ｅのそれぞれに変更したこと以外は、実施例１と同様にして、血液フィルターを準備した。
【００８６】
（実施例１０）
ガラス不織布Ａをガラス不織布Ｉに変更したこと以外は、実施例１と同様にして、血液フィルターを準備した。
【００８７】
（実施例１１）
ガラス不織布Ａをガラス不織布Ｊに変更したこと以外は、実施例１と同様にして、血液フィルターを準備した。
【００８８】
（実施例１２）
凝集剤液Ａを凝集剤液Ｃに変更したこと以外は、実施例１１と同様にして、血液フィルターを準備した。
【００８９】
（比較例１）
ガラス不織布Ｆを凝集剤液に浸漬することなく、血液フィルターとした。
【００９０】
（比較例２）
ガラス不織布Ａを凝集剤液に浸漬することなく、血液フィルターとした。
【００９１】
（比較例３）
凝集剤液Ａを凝集剤液Ｆに変更したこと以外は、実施例１と同様にして、血液フィルターを準備した。
【００９２】
（比較例４〜６）
ガラス不織布Ａをガラス不織布Ｆ〜Ｈのそれぞれに変更したこと以外は、実施例１と同様にして、血液フィルターを準備した。
【００９３】
評価
（圧力損失値の測定および圧力損失／厚みの算出）
ＪＩＳ  Ｂ  ９９２７に記載の「クリーンルーム用エアフィルター性能試験方法」に準拠して、断面積１００ｃｍ２および面風速５．３ｃｍ／ｓにて、ガラス不織布Ａ〜Ｊのそれぞれに空気を送り込み、各ガラス不織布の上流側および下流側の圧力を測定し、それらの差を圧力損失値とした。その結果を表１および表２に示す。
【００９４】
そして、測定された各ガラス不織布の圧力損失値を各ガラス不織布の厚みで除して、ガラス不織布の厚みに対するガラス不織布の圧力損失値（圧力損失／厚み）を算出した。その結果を表１および表２に示す。
【００９５】
（血球凝集剤の付着量の測定）
加熱重量減少法（ＴＧＡ）によって、各血液フィルターおよび各ガラス不織布におけるＴＧＡ測定による減少質量（ＴＧＡ測定前とＴＧＡ測定後との質量差）を測定した。そして、それら減少質量に基づき、下記式（４）により、各血液フィルターにおける血球凝集剤の付着量（凝集剤付着量）を算出した。その結果を表１および表２に示す。
【００９６】
測定条件：室温から５００℃まで昇温速度１０℃／ｍｉｎ
凝集剤付着量（質量部）＝（Ｘ−Ｙ）／Ｚ×１００      （４）
Ｘ：ＴＧＡ測定前の各血液フィルターの質量から、ＴＧＡ測定後の各血液フィルターの質量を減じた減少質量（＝血球凝集剤およびバインダなどの燃焼成分の合計質量）
Ｙ：ＴＧＡ測定前の各ガラス不織布の質量から、ＴＧＡ測定後の各ガラス不織布の質量を減じた減少質量（＝バインダなどの燃焼成分の質量）
Ｚ：５００℃加熱後（ＴＧＡ測定後）の各ガラス不織布の質量（＝ガラス不織布が含有するガラス繊維の質量）
（ろ過試験）
各実施例および各比較例の血液フィルターの表面に血液１０μＬを載せた後、各血液フィルターの裏面から透過液が染み出るまでの時間（透過時間）を測定した。なお、比較例５の血液フィルターでは、血液載置後３００秒を経過しても透過液が透過しなかった。
【００９７】
そして、透過時間を下記の基準で評価した。その結果を表１および２に示す。
○：透過時間が１秒以上５秒以下。
×：透過時間が５秒を超過。
【００９８】
また、各血液フィルターを透過した透過液を目視により観察して、各血液フィルターの分離性能を下記の基準により評価した。その結果を表１および表２に示す。
○：透過液中に赤い血球がない。
×：透過液中に赤い血球がある。
【００９９】
【表１】
2020085887.tif 000003
【０１００】
【表２】
2020085887.tif 000004
【図１】
2020085887.tif 000005